(57)【要約】      （修正有）【課題】垂直方向だけでなく、斜めから入射した光に対する反射率も抑制し、さらに、斜めから入射した場合でもニュートラルな反射色調が得られる光学積層体を提供すること。【解決手段】基材２と、基材の一方の面に設けられた反射防止膜３と、基材の他方の面に設けられた遮光膜４とを備える光学積層体１であって、前記光学積層体が下記（ｉ）〜（ｉｉｉ）の特性を全て満たすことを特徴とする光学積層体。（ｉ）０．５＜Ｒ（λ１ａ，θ１ａ）／Ｒ（λ１ｂ，θ１ｂ）＜１．５、（ｉｉ）Ｙ（θ２）≦３％、（ｉｉｉ）Ｙ（θ３）≦１０％。ここで、Ｒ（λ，θ）は波長λｎｍの光が角度θで入射した場合の反射率であり、λ１ａ＝３８０ｎｍ、θ１ａ＝６０°、λ１ｂ＝６５０ｎｍ、θ１ｂ＝６０°である。Ｙ（θ）は、入射角度θの視感反射率であり、θ２＝５°、θ３＝６０°である。【選択図】図１
2019215458.tif 000002
【特許請求の範囲】
【請求項１】
基材と、基材の一方の面に設けられた反射防止膜と、基材の他方の面に設けられた遮光膜とを備える光学積層体であって、前記光学積層体が下記（ｉ）〜（ｉｉｉ）の特性を全て満たすことを特徴とする光学積層体。
（ｉ）０．５＜Ｒ（λ１ａ，θ１ａ）／Ｒ（λ１ｂ，θ１ｂ）＜１．５
（ｉｉ）Ｙ（θ２）≦３％
（ｉｉｉ）Ｙ（θ３）≦１０％
ここで、Ｒ（λ，θ）は波長λｎｍの光が角度θで入射した場合の反射率であり、
λ１ａ＝３８０ｎｍ、θ１ａ＝６０°、
λ１ｂ＝６５０ｎｍ、θ１ｂ＝６０°である。
Ｙ（θ）は、入射角度θの視感反射率であり、
θ２＝５°、
θ３＝６０°である。
【請求項２】
前記光学積層体が下記（ｉｖ）の特性をさらに満たすことを特徴とする請求項１に記載の光学積層体。
（ｉｖ）０．３＜Ｒ（λ２ａ，θ２ａ）／Ｒ（λ２ｂ，θ２ｂ）＜１．３（θ２ａ＝θ２ｂ＝５°）
ここで、λ２ａは、４００〜４５０ｎｍの波長範囲に存在し、λ２ｂは７００〜７９０ｎｍの波長範囲に存在する。
【請求項３】
前記光学積層体が下記（ｖ）の特性をさらに満たすことを特徴とする請求項１または２に記載の光学積層体。
（ｖ）Ｒ（λ３ａ，θ３ａ）＜２％
ここで、Ｒ（λ，θ）は波長λｎｍの光が角度θで入射した場合の反射率であり、λ３ａ＝５００ｎｍ、θ３ａ＝５°である。
【請求項４】
遮光膜が設けられた領域において、前記光学積層体がＴ（８５０ｎｍ，０°）＞６０％の領域を有することを特徴とする請求項１〜３のいずれか１項に記載の光学積層体。
ここで、Ｔ（８５０ｎｍ，０°）は波長８５０ｎｍの光を０°で入射した場合の透過率である。
【請求項５】
前記遮光膜が赤外線透過領域を有し、
基材と接する遮光膜が、以下の（ａ）及び（ｂ）を満たす、請求項１〜４のいずれか１項に記載の光学積層体。
（ａ）波長４５０〜６５０ｎｍにおいて、０．８×ｎＢ≦ｎＡ≦１．２×ｎＢかつ０．１×ｋＢ≦ｋＡ≦１．８×ｋＢ
（ｂ）波長８５０ｎｍにてｋＡ≦０．２
ｎＡ：赤外線透過領域における、基材と接する遮光膜の屈折率
ｋＡ：赤外線透過領域における、基材と接する遮光膜の消衰係数
ｎＢ：赤外線透過領域以外の領域における、基材と接する遮光膜の屈折率
ｋＢ：赤外線透過領域以外の領域における、基材と接する遮光膜の消衰係数
【請求項６】
反射防止膜は、波長５５０ｎｍの光に対する屈折率が１．２〜１．６０の材料を含む層を１以上有する、請求項１〜５のいずれか１項に記載の光学積層体。
【請求項７】
反射防止膜は、波長５５０ｎｍの光に対する屈折率が１．６１〜２．７の材料をさらに含む、請求項１〜６のいずれか１項に記載の光学積層体。
【請求項８】
反射防止膜は、酸化シリコン、フッ化マグネシウム、酸化マグネシウム、フッ化アルミニウム、及びシリコン酸窒化物から選ばれる１種以上の材料を含む、請求項１〜７のいずれか１項に記載の光学積層体。
【請求項９】
反射防止膜は、酸化ニオブ、酸化チタン、酸化亜鉛、酸化スズ、酸化アルミニウム、及び窒化シリコンから選ばれる１種以上の材料を含む、請求項１〜８のいずれか１項に記載の光学積層体。
【請求項１０】
基材が曲面を有する、請求項１〜９のいずれか１項に記載の光学積層体。
【発明の詳細な説明】
【技術分野】
【０００１】
本発明は、光学積層体に関する。
【背景技術】
【０００２】
スマートフォン、携帯電話、及び車両のインストルメントパネル等に備えられた画像表示装置（例えば、液晶ディスプレイ、有機ＥＬディスプレイ、及びプラズマディスプレイ等）においては、室内照明や太陽光等の外光が表示面に映り込むと、反射像によって視認性が低下する。
【０００３】
外光の映り込みを抑制する方法としては、画像表示装置の表示面側に反射防止膜を配置し、入射光の反射を抑えて反射像を不鮮明にする方法が知られている。反射防止膜としては、低屈折材料からなる単層膜、または、低屈折率材料の層と高屈折率材料の層とを組み合わせた多層膜が知られている（例えば、特許文献１）。
【先行技術文献】
【特許文献】
【０００４】
【特許文献１】特開２０１７−２０６３９２号公報
【発明の概要】
【発明が解決しようとする課題】
【０００５】
しかしながら、従来の反射防止膜は垂直入射角による光路長をもとに設計されているため、外光の入射角または画像を見る人の位置によっては光路長が設計からずれてしまい、反射率が大きく上昇して反射抑制効果が損なわれるとともに、反射色調が変化して視認されることがある。さらに基材に曲面部が存在する場合に、平坦部と曲面部で異なる反射色調として視認される課題がある。
【０００６】
本発明は、垂直方向だけでなく、斜めから入射した光に対する反射率も抑制し、さらに、斜めから入射した場合でもニュートラルな反射色調が得られる光学積層体を提供することを目的とする。
【課題を解決するための手段】
【０００７】
本発明は、下記光学積層体により上記課題を解決できることを見出した。
〔１〕
基材と、基材の一方の面に設けられた反射防止膜と、基材の他方の面に設けられた遮光膜とを備える光学積層体であって、前記光学積層体が下記（ｉ）〜（ｉｉｉ）の特性を全て満たすことを特徴とする光学積層体。
（ｉ）０．５＜Ｒ（λ１ａ，θ１ａ）／Ｒ（λ１ｂ，θ１ｂ）＜１．５
（ｉｉ）Ｙ（θ２）≦３％
（ｉｉｉ）Ｙ（θ３）≦１０％
ここで、Ｒ（λ，θ）は波長λｎｍの光が角度θで入射した場合の反射率であり、
λ１ａ＝３８０ｎｍ、θ１ａ＝６０°、
λ１ｂ＝６５０ｎｍ、θ１ｂ＝６０°である。
Ｙ（θ）は、入射角度θの視感反射率であり、
θ２＝５°、
θ３＝６０°である。
〔２〕
前記光学積層体が下記（ｉｖ）の特性をさらに満たすことを特徴とする〔１〕に記載の光学積層体。
（ｉｖ）０．３＜Ｒ（λ２ａ，θ２ａ）／Ｒ（λ２ｂ，θ２ｂ）＜１．３（θ２ａ＝θ２ｂ＝５°）
ここで、λ２ａは、４００〜４５０ｎｍの波長範囲に存在し、λ２ｂは７００〜７９０ｎｍの波長範囲に存在する。
〔３〕
前記光学積層体が下記（ｖ）の特性をさらに満たすことを特徴とする〔１〕または〔２〕に記載の光学積層体。
（ｖ）Ｒ（λ３ａ，θ３ａ）＜２％
ここで、Ｒ（λ，θ）は波長λｎｍの光が角度θで入射した場合の反射率であり、λ３ａ＝５００ｎｍ、θ３ａ＝５°である。
〔４〕
遮光膜が設けられた領域において、前記光学積層体がＴ（８５０ｎｍ，０°）＞６０％の領域を有することを特徴とする〔１〕〜〔３〕のいずれか１に記載の光学積層体。
ここで、Ｔ（８５０ｎｍ，０°）は波長８５０ｎｍの光を０°で入射した場合の透過率である。
〔５〕
前記遮光膜が赤外線透過領域を有し、
基材と接する遮光膜が、以下の（ａ）及び（ｂ）を満たす、〔１〕〜〔４〕のいずれか１に記載の光学積層体。
（ａ）波長４５０〜６５０ｎｍにおいて、０．８×ｎＢ≦ｎＡ≦１．２×ｎＢかつ０．１×ｋＢ≦ｋＡ≦１．８×ｋＢ
（ｂ）波長８５０ｎｍにてｋＡ≦０．２
ｎＡ：赤外線透過領域における、基材と接する遮光膜の屈折率
ｋＡ：赤外線透過領域における、基材と接する遮光膜の消衰係数
ｎＢ：赤外線透過領域以外の領域における、基材と接する遮光膜の屈折率
ｋＢ：赤外線透過領域以外の領域における、基材と接する遮光膜の消衰係数
〔６〕
反射防止膜は、波長５５０ｎｍの光に対する屈折率が１．２〜１．６０の材料を含む層を１以上有する、〔１〕〜〔５〕のいずれか１に記載の光学積層体。
〔７〕
反射防止膜は、波長５５０ｎｍの光に対する屈折率が１．６１〜２．７の材料をさらに含む、〔１〕〜〔６〕のいずれか１に記載の光学積層体。
〔８〕
反射防止膜は、酸化シリコン、フッ化マグネシウム、酸化マグネシウム、フッ化アルミニウム、及びシリコン酸窒化物から選ばれる１種以上の材料を含む、〔１〕〜〔７〕のいずれか１項に記載の光学積層体。
〔９〕
反射防止膜は、酸化ニオブ、酸化チタン、酸化亜鉛、酸化スズ、酸化アルミニウム、及び窒化シリコンから選ばれる１種以上の材料を含む、〔１〕〜〔８〕のいずれか１項に記載の光学積層体。
〔１０〕
基材が曲面を有する、〔１〕〜〔９〕に記載の光学積層体。
【発明の効果】
【０００８】
本発明の光学積層体によれば、外光の入射角によらず映り込みを抑制でき、かつニュートラルな反射色調を得ることができる。
【図面の簡単な説明】
【０００９】
【図１】図１は本発明の光学積層体の一態様を示す断面図である。
【図２】図２は、例３の光学積層体の入射角６０°の分光反射率曲線を示すグラフである。
【図３】図３は、例３の光学積層体の入射角５°の分光反射率曲線を示すグラフである。
【図４】図４は、例６の光学積層体の入射角６０°の分光反射率曲線を示すグラフである。
【図５】図５は、例６の光学積層体の入射角５°の分光反射率曲線を示すグラフである。
【発明を実施するための形態】
【００１０】
本発明の光学積層体１は、基材２と、基材２の一方の面に設けられた反射防止膜３と、基材の他方の面に設けられた遮光膜４とを備える。
【００１１】
（基材）
基材の形状としては、反射防止膜と遮光膜を設けられる面が存在すれば特に限定されず、板状でもフィルム状でもよく、また、平坦な形状でも曲面を有する形状であってもよく、さらに平坦部分と曲面部分の両者を有する形状であってもよい。近年では表示面が曲面を有する画像表示装置も登場しており、画像を見る人の角度によらず反射性に優れた本発明の光学積層体はこのような用途に特に有用である。
【００１２】
また、基材の材質としては反射防止膜と遮光膜を設けられ、透明性を有するものであれば特に限定されず、例えば、ガラス、樹脂、又はそれらの組み合わせ（複合材料、積層材料等）からなるものが好ましく使用される。ガラスの中でも、強化処理が可能な組成であることが好ましく、例えば、ソーダライムガラス、ホウケイ酸ガラス、アルミノシリケートガラス、無アルカリガラス等が挙げられる。樹脂としては、例えばポリエチレンテレフタレート、ポリカーボネート、トリアセチルセルロース、ポリメタクリル酸メチル等が挙げられる。
【００１３】
強化処理としては、風冷強化法（物理強化法）や化学強化法により、ガラス板表面に圧縮応力層を形成させる処理が挙げられる。化学強化されたガラス基材としては、例えば表面圧縮応力（ＣＳ）が４５０ＭＰａ〜１２００ＭＰａ、応力層深さ（ＤＯＬ）が１０μｍ〜５０μｍである。
【００１４】
基材の厚さは、用途に応じて適宜選択できる。例えばガラス基材を用いる場合、その厚さは０．１〜５ｍｍが好ましく、０．２〜２．５ｍｍがより好ましい。
【００１５】
（反射防止膜）
本発明の光学積層体は、基材の一方の面に反射防止膜を有する。反射防止膜の材料は特に限定されるものではなく、可視光の反射を抑制できる材料であれば各種材料を利用できる。また、反射防止膜は低屈折率材料から形成される単層膜であっても、低屈折率材料の層と高屈折率材料の層とを積層した多層膜であってもよい。ここで、低屈折材料とは波長５５０ｎｍの光に対する屈折率が１．２〜１．６０の材料であり、高屈折率材料とは波長５５０ｎｍの光に対する屈折率が１．６１〜２．７の材料である。
【００１６】
特に反射防止性能を高めるためには、反射防止膜は複数の層が積層された積層体であることが好ましく、例えば該積層体は全体で２層以上１２層以下の層が積層されていることが好ましく、４層以上８層以下の層が積層されていることがより好ましい。ここでの積層体は、高屈折率層と低屈折率層とを交互に積層した積層体であることが好ましく、高屈折率層、低屈折率層各々の層数を合計したものが上記範囲であることが好ましい。
【００１７】
高屈折率層、低屈折率層の材料は特に限定されるものではなく、要求される反射防止の程度や生産性等を考慮して選択できる。
高屈折率層を構成する材料としては、例えば酸化ニオブ（Ｎｂ２Ｏ５）、酸化チタン（ＴｉＯ２）、酸化亜鉛（ＺｎＯ）、酸化スズ（ＳｎＯ）、酸化アルミニウム（Ａｌ２Ｏ３）、窒化シリコン、酸化ジルコニウム（ＺｒＯ２）、酸化タンタル（Ｔａ２Ｏ５）、及び、これらの材料を含有する混合物からなる材料から選択された１種以上を好ましく利用できる。
低屈折率層を構成する材料としては、酸化シリコン（ＳｉＯ２）、フッ化マグネシウム、酸化マグネシウム、フッ化アルミニウム、及びシリコン酸窒化物、酸化シリコンと酸化スズの混合物、及び、これらの材料を含有する混合物からなる材料から選択された１種以上を好ましく利用できる。
【００１８】
高屈折率層の材料として酸化ニオブ（Ｎｂ２Ｏ５）、低屈折率層の材料として酸化シリコン（ＳｉＯ２）を用い、これらを交互に積層し４層から８層の反射防止膜を得る場合、基板から最も離れた最上層の酸化シリコン（ＳｉＯ２）は膜厚８０〜１２０ｎｍ、かつ、基板に最も近い酸化シリコン（ＳｉＯ２）の膜厚は、最上層の酸化シリコン（ＳｉＯ２）の膜厚を１とすると、０．２〜０．８の範囲が好ましく、さらには０．３〜０．７の範囲が好ましく、最も好ましくは０．４〜０．６の範囲である。
また酸化ニオブ（Ｎｂ２Ｏ５）と酸化シリコン（ＳｉＯ２）を交互に積層し６層から８層の反射防止膜を得る場合、基板から最も離れた酸化ニオブ（Ｎｂ２Ｏ５）の膜厚は、最上層の酸化シリコン（ＳｉＯ２）の膜厚を１とすると０．１〜０．８の範囲が好ましく、さらには０．２〜０．７の範囲が好ましく、さらには０．２〜０．６の範囲が好ましい。また基板側から第３層目の酸化ニオブ（Ｎｂ２Ｏ５）の膜厚は、前記基板から最も離れた酸化ニオブ（Ｎｂ２Ｏ５）の膜厚を１とすると、０．３〜１．７の範囲が好ましく、さらには０．５〜１．５の範囲が好ましく、０．７〜１．４の範囲が最も好ましい。
また酸化ニオブ（Ｎｂ２Ｏ５）と酸化シリコン（ＳｉＯ２）を交互に積層し４層から８層の反射防止膜を得る場合において、基板に最も近い最下層の酸化ニオブ（Ｎｂ２Ｏ５）は、膜厚１〜３０ｎｍが好ましく、さらには１〜２０ｎｍが好ましく、最も好ましくは５〜１５ｎｍである。
酸化ニオブ（Ｎｂ２Ｏ５）と酸化シリコン（ＳｉＯ２）を交互に積層し４層から８層の反射防止膜を得る場合、総膜厚は、１５０ｎｍ〜４００ｎｍが好ましく、さらに好ましくは２００ｎｍ〜３００ｎｍ、さらには２２０〜２８０ｎｍが好ましい。
高屈折率材料として酸化ニオブ（Ｎｂ２Ｏ５）以外の材料、例えば酸化チタン（ＴｉＯ２）を用い、酸化チタン（ＴｉＯ２）と酸化シリコン（ＳｉＯ２）を交互に積層した反射防止膜を得る場合は、前記酸化ニオブ（Ｎｂ２Ｏ５）を用いた場合と高屈折率材料の光学膜厚が同じになるように酸化チタン（ＴｉＯ２）の膜厚を調整する。即ち、波長５５０ｎｍにおける酸化ニオブ（Ｎｂ２Ｏ５）の屈折率は２．２であり、酸化チタン（ＴｉＯ２）の膜厚は２．４である場合、酸化チタン（ＴｉＯ２）の膜厚は、前述の酸化ニオブ（Ｎｂ２Ｏ５）の膜厚に０．９２を乗じた膜厚となる。例えば、酸化ニオブの好ましい膜厚範囲が５〜１５ｎｍである場合、酸化チタンの好ましい膜厚は４．６ｎｍ〜１３．８ｎｍである。
【００１９】
本発明の光学積層体は下記の光学特性（ｉ）〜（ｉｉｉ）を全て満たすことを特徴とする。本発明は、これらの特性を満たす光学積層体であることで、垂直方向だけでなく斜めから入射した光に対する反射特性を向上できることを見出した。
（ｉ）０．５＜Ｒ（λ１ａ，θ１ａ）／Ｒ（λ１ｂ，θ１ｂ）＜１．５
（ｉｉ）Ｙ（θ２）≦３％
（ｉｉｉ）Ｙ（θ３）≦１０％
Ｒ（λ，θ）：波長λｎｍの光が角度θで入射した場合の反射率
Ｙ（θ）：入射角度θの視感反射率
以下、各特性について詳述する。
（ｉ）０．５＜Ｒ（λ１ａ，θ１ａ）／Ｒ（λ１ｂ，θ１ｂ）＜１．５（λ１ａ＝３８０ｎｍ、θ１ａ＝６０°、λ１ｂ＝６５０ｎｍ、θ１ｂ＝６０°）
特性（ｉ）は入射角６０°における赤色波長域光の反射率と青色波長域光の反射率の比を規定したもので、かかる比が０．５〜１．５の範囲にあることは両反射率が同程度であることを意味する。上記反射率比をこの範囲とすることで、斜めの入射角においても、反射色ａ，ｂの値が−５≦ａ≦５かつ−５≦ｂ≦５の範囲となり、ニュートラルな反射色調を得ることができる。すなわち、斜めの入射角においても、反射光が赤色にも青色にも偏り過ぎることがなく、ニュートラルな反射色調であることを意味する。また、上記反射率の比は好ましくは０．７〜１．３である。
なお、特性（ｉ）に関し、各波長域λの全範囲で上記関係式を満たす必要はなく、各波長域λの範囲内のいずれかの波長において上記関係式を満たせば足りる。
【００２０】
（ｉｉ）Ｙ（θ２）≦３％（θ２＝５°）
特性（ｉｉ）は入射角５°の視感反射率を規定したもので、かかる反射率が３％以下であることで基板に対しほぼ垂直方向から見た場合に十分な反射防止性能を得ることができる。なお入射角５°としたのは、入射角０°（すなわち垂直入射）に近い状態を想定したものである。
（ｉｉｉ）Ｙ（θ３）≦１０％（θ３＝６０°）
特性（ｉｉｉ）は入射角６０°の視感反射率を規定したもので、かかる反射率が１０％以下であることで斜めからの入射光に対しても十分な反射防止性能を得ることができる、あるいは、基板に対して斜め方向から観察する場合においても、十分な反射防止性能を得ることができる。
【００２１】
本発明の光学積層体は下記の光学特性（ｉｖ）をさらに満たすことが好ましい。
（ｉｖ）０．３＜Ｒ（λ２ａ，θ２ａ）／Ｒ（λ２ｂ，θ２ｂ）＜１．３（θ２ａ＝θ２ｂ＝５°）
λ２ａは、４００〜４５０ｎｍの波長範囲に存在し、λ２ｂは７００〜７９０ｎｍの波長範囲に存在する。
特性（ｉｖ）は入射角５°における赤色波長域光の反射率と青色波長域光の反射率の比を規定したもので、かかる比が０．５〜１．５の範囲にあることは各反射率が同程度であることを意味する。上記反射率比をこの範囲とすることで、入射角５°における反射色ａ，ｂの値が−５≦ａ≦５かつ−５≦ｂ≦５の範囲となり、ニュートラルな反射色調を得ることができる。すなわち、反射光が赤色にも青色にも偏り過ぎることがなく、ニュートラルな反射色調であることを意味する。また、上記反射率の比は好ましくは０．７〜１．３である。
【００２２】
なお、上記特性（ｉ）及び（ｉｖ）は、換言すると下記特性（ｉ’）及び（ｉｖ’）として規定することができる。
（ｉ’）角度６０°で入射した場合の反射率が、可視光域における反射率最小値（６０°入射）＋２％となる、波長の最小値をλｍｉｎ．（６０°）とし、最大値をλｍａｘ．（６０°）とすると、λｍｉｎ．（６０°）≦４００ｎｍ、かつ、λｍａｘ．（６０°）≧６００ｎｍである。また反射率最小値（６０°入射）＋２％となる、低反射領域の波長幅Δλ（６０°）（＝λｍａｘ．（６０°）−λｍｉｎ．（６０°））も、２５０ｎｍ以上となり、角度６０°の場合においても広い波長範囲において低反射性能を得ることができる。
（ｉｖ’）角度５°で入射した場合の反射率が、可視光域における反射率最小値（５°入射）＋２％となる、波長の最小値をλｍｉｎ．（５°）とし、最大値をλｍａｘ．（５°）とすると、λｍｉｎ．（５°）≦４５０ｎｍ、かつ、λｍａｘ．（５°）≧７００ｎｍである。また反射率最小値（５°入射）＋２％となる、低反射領域の波長幅Δλ（５°）（＝λｍａｘ．（５°）−λｍｉｎ．（５°））は、３００ｎｍ以上となり、広い波長範囲において低反射性能を得ることができる。
【００２３】
本発明の光学積層体は下記（ｖ）の特性をさらに満たすことが好ましい。
（ｖ）Ｒ（λ３ａ，θ３ａ）＜２％
ここで、Ｒ（λ，θ）は波長λｎｍの光が角度θで入射した場合の反射率であり、λ３ａ＝５００ｎｍ、θ３ａ＝５°である。
特性（ｖ）は緑色波長域光の反射率を規定したものであり、かかる反射率が上記範囲であることで、緑色が強すぎることなくよりニュートラルな色調を得ることができる。
【００２４】
なお反射率は各波長における反射率についてはＪＩＳ  Ｋ５６０２に基づき波長３００〜１０００ｎｍにおける分光反射率を測定し、視感反射率についてはＪＩＳ  Ｒ３１０６に準拠して、ＪＩＳ  Ｚ８７２０に規定されるＣＩＥ標準の光Ｄ６５に対する、ＣＩＥ明順応の比視感度による視感反射率を求める。
【００２５】
反射防止膜における各層の材料（屈折率）、膜厚、基材への積層順等を適宜調整することで、上記特性（ｉ）〜（ｉｉｉ）を満たす光学積層体が設計できる。
反射防止膜の形成方法については製造方法の項で詳述する。
【００２６】
（遮光膜）
遮光膜は、基材の反射防止膜が設けられた面とは他方の面に設けられ、光遮蔽性を有する膜である。
【００２７】
本発明において遮光膜４は、膜内の全領域が遮光領域であってもよいし、図１に示すように、光学積層体１がＴ（８５０，０）＞６０％の領域を有してもよい。ここでＴ（８５０，０）は波長８５０ｎｍの光を０°で入射した場合の透過率である。
上記関係式はすなわち遮光膜４が遮光領域４ａと、赤外線透過領域４ｂとを一部に有することを意味する。
【００２８】
遮光膜における遮光領域は、ＪＩＳ  Ｒ３１０６に準拠して測定した可視光透過率が０．１％以下であることが好ましい。赤外線透過領域は、ＪＩＳ  Ｒ３１０６に準拠して測定した可視光透過率が５％以下であること、かつ、波長８５０ｎｍ〜１０００ｎｍの赤外線の透過率が６０％以上であることが好ましい。さらには波長９００ｎｍ〜１０００ｎｍの赤外線の透過率が７０％以上であることが好ましい。
【００２９】
さらに、遮光膜の赤外線透過領域（Ａ）における、基材と接する遮光膜の屈折率をｎＡ、消衰係数をｋＡとし、赤外線透過領域以外の領域すなわち遮光領域（Ｂ）における、基材と接する遮光膜の屈折率をｎＢ、消衰係数をｋＢとしたときに、以下の（ａ）及び（ｂ）を満たすことが好ましい。
（ａ）波長４５０〜６５０ｎｍにて、０．８×ｎＢ≦ｎＡ≦１．２×ｎＢかつ０．１×ｋＢ≦ｋＡ≦１．８×ｋＢ
（ｂ）波長８５０ｎｍにてｋＡ≦０．２
上記条件を満たすことにより、赤外線透過領域Ａと遮光領域Ｂにおける反射色の違いを示す値（（Δａ）２＋（Δｂ）２）１／２が２以下と小さく、かつ、視感反射率Ｙ（５°）の値も十分小さくすることができる。すなわち、赤外線透過領域Ａと遮光領域Ｂの境界が視認されにくく、好ましい。
【００３０】
遮光膜は、所定の材料を溶媒に溶解した溶液（インク）を、基材表面に塗布または印刷し、溶媒を蒸発等により除去して形成される。
好ましくは、光硬化性樹脂または熱硬化性樹脂と各種顔料とを溶媒に溶解した溶液（インク）を、基材表面に塗布または印刷し、溶媒を蒸発等により除去し、光または熱により樹脂を硬化させることで形成される。
【００３１】
遮光膜における赤外線透過領域は、光硬化性樹脂または熱硬化性樹脂と赤外線透過能を有する顔料とを含むことが好ましい。同顔料は、無機顔料および有機顔料のいずれでも良く、無機顔料としては、酸化鉄、酸化チタン、複合酸化物系などが挙げられる。有機顔料としては、フタロシアニン系顔料、アントラキノン系顔料、アゾ系顔料等の金属錯体系顔料などが挙げられる。さらに色調を調整するために、黒色顔料・赤色顔料・黄色顔料・青色顔料・緑色顔料等を含んでもよい。
【００３２】
遮光膜における遮光領域は、光硬化性樹脂または熱硬化性樹脂と上記した赤外線透過能を有する顔料を含んでもよく、色調調整のために黒色顔料・赤色顔料・黄色顔料・青色顔料・緑色顔料等を含んでもよい。さらに色調調整のために、基材と接する遮光膜の上に、１あるいは複数の、基材と接する遮光膜とは異なる材料からなる遮光膜を設けてもよい。
【００３３】
熱硬化性樹脂としては、フェノール樹脂、エポキシ樹脂、メラミン樹脂、尿素樹脂（ユリア樹脂）、不飽和ポリエステル樹脂、ジアリルフタレート樹脂、ポリウレタン樹脂、シリコン樹脂等、アクリル樹脂等が挙げられる。
光硬化性樹脂の一構成例は、重合性基を有するモノマーを含有するものが挙げられる。重合性基を有するモノマーとしては、少なくとも一つの末端エチレン性不飽和基を有する付加重合性モノマーが挙げられ、（メタ）アクリル酸、（メタ）アクリレート、（メタ）アクリルアミド、ビニルエーテル、ビニルエステル、スチレン系化合物、アリルエーテル、アリルエステルが好ましく、硬化性と透明性の観点から（メタ）アクリレートモノマーがより好ましい。（メタ）アクリル酸は、アクリル酸およびメタクリル酸の総称であり、（メタ）アクリレートは、アクリレートおよびメタクリレートの総称であり、（メタ）アクリルアミドは、アクリルアミドおよびメタクリルアミドの総称である。
その他にエポキシ基やグリシジル基、オキセタン基、オキサゾリン基などの環状エーテル構造を有するモノマーも使用できる。重合性基を有するモノマーにおける重合性基の数は、１〜６個が好ましく、１または２個がより好ましい。
【００３４】
なお可視光透過率は、ＪＩＳ  Ｒ３１０６に準拠して、光源としてＪＩＳ  Ｚ８７２０（２０１２）に規定するＣＩＥ標準のＤ６５光源を用いて室温で測定したときの値である。
【００３５】
遮光膜の形成方法については製造方法の項で詳述する。
【００３６】
（防眩層）
本発明の光学積層体は、本発明の効果を損なわない範囲で、基材と反射防止膜と遮光膜以外の部材、例えば基材と反射防止膜の間に防眩層を有してもよい。防眩層は、例えば表面に凹凸形状のある層を形成することで反射光を散乱させ、反射光による眩しさを低減する機能を有する層である。
【００３７】
（防汚膜）
またさらに、反射防止膜の基材と接しない面に防汚膜を備えてもよい。防汚膜は撥油性や撥水性の特性をもち、防汚膜を備えることにより、例えば指紋跡などの汚れの付着を抑えるあるいはふき取りやすくする、またタッチパネル操作の際にスムーズな指滑り性を得ることができる。防汚膜の材料としては、例えば含フッ素有機ケイ素化合物などが挙げられる。防汚膜の成膜方法は特に限定されるものではないが、上記したフッ素含有有機ケイ素化合物材料を用いて真空蒸着により成膜することが好ましい。
【００３８】
＜製造方法＞
（反射防止膜の形成）
基材の一方の面に反射防止膜を成膜する方法は特に限定されるものではなく、各種成膜方法を利用可能である。特に、パルススパッタ、ＡＣスパッタ、デジタルスパッタ等の方法により成膜を行うことが好ましい。これらの方法によれば、緻密な反射防止膜ができ、耐久性を確保できる。また各層の膜厚を厳密に制御可能であり、このため設計通りの積層膜を作製でき、所望の光学特性を有する反射防止膜を得ることができる。さらにこれらの方法によれば、基材面内において均一な膜厚で成膜可能である。このため基材面内の場所により反射色が異なること等なく、基材面内で均一な光学特性を有する反射防止膜を得ることができる。
【００３９】
例えばパルススパッタにより成膜を行う際は、不活性ガスと酸素ガスとの混合ガス雰囲気のチャンバ内にガラス基材を配置し、これに対して、所望の組成となるようにターゲットを選択し、成膜できる。不活性ガスのガス種は特に限定されるものではなく、アルゴンやヘリウム等、各種不活性ガスを利用できる。
【００４０】
なお、反射防止膜を成膜するにあたっては、スパッタガス中の酸素ガス等の酸化性ガス濃度を３０体積％以下とすることで、プラズマ中の酸素負イオンの生成量を抑制することができる。生成した酸素負イオンは、真空槽内壁等のスパッタカソードよりも高い電位（通常はグランド電位）の場所に、その電場勾配により加速され衝突する。スパッタ装置の真空槽内壁は、繰り返し成膜が行われることで成膜物質が堆積しており、これに酸素負イオンが衝突することで堆積物がスパッタされて放出され、反射防止膜中に不純物として取り込まれてしまう。スパッタガス中の酸化性ガス濃度を低減し酸素負イオンの生成量を抑制することで、反射防止膜中の不純物混入を抑制することができる。これにより緻密な膜質が得られ、低反射となる波長範囲の広い優れた光学特性の反射防止膜を得ることができる。また耐擦傷性や密着性などの機械的特性の優れた反射防止膜を得ることができる。
【００４１】
（遮光膜の形成）
遮光膜は、例えば、光硬化性樹脂または熱硬化性樹脂と各種顔料とを溶媒に溶解した溶液（インク）を、基材表面に塗布または印刷し、溶媒を蒸発等により除去し、光または熱により樹脂を硬化させることで形成される。
光硬化性樹脂、熱硬化性樹脂、顔料としては上述したものを使用できる。
溶媒としては、水、アルコール類、エステル類、ケトン類、芳香族炭化水素系溶剤、脂肪族炭化水素系溶剤を用いてもよい。例えば、アルコール類としては、イソプロピルアルコール、メタノール、エタノール等を使用でき、エステル類としては酢酸エチル、ケトン類としてはメチルエチルケトンを使用できる。芳香族炭化水素系溶剤としては、トルエン、キシレン、ソルベッソＴＭ１００、ソルベッソＴＭ１５０等を使用でき、脂肪族炭化水素系溶剤としてはヘキサン等を使用できる。
【００４２】
各種材料の溶液を基材表面に印刷する方法としては、均一な膜厚で印刷が可能な方法が好ましく、ローラー印刷、カーテンフロー、ダイコート、グラビアコート、マイクログラビアコート、リバースコート、ロールコート、フローコート、スプレーコート等の印刷方法が例示される。
【００４３】
遮光膜中に赤外線透過領域を設ける場合は、例えば、赤外線透過領域を形成する材料溶液を基材表面の一部分に印刷し、溶媒を除去した後に樹脂を硬化させ、次いで遮光領域を形成する材料溶液を基材表面の残りの領域に印刷し、溶媒を除去した後に樹脂を硬化させる方法が挙げられる。
【００４４】
遮光膜の膜厚としては遮光性と耐擦傷性の観点から０．１〜５０μｍが好ましく、０．５〜３０μｍがより好ましい。
【００４５】
赤外線透過領域を有する場合、遮光膜の全領域に占める割合は０．０１〜１が好ましく、さらには０．０１〜０．８が好ましく、さらには０．０５〜０．５が好ましい。
【実施例】
【００４６】
例１
まず、ガラス基板の一方の面の所定の場所に、波長５５０ｎｍにおける屈折率が１．５５、消衰係数が０．２３であるインクを５μｍの厚さに塗布した後、１５０℃で１０分間保持して乾燥させて遮光膜を形成した。
次に、以下の手順で遮光膜を形成した面と反対の面に、反射防止膜を形成した。遮光膜とは反対の面が成膜面となるように、前記遮光膜を備えたガラス基板をマグネトロンスパッタ装置の真空槽内に配置し、真空槽内の真空度を１．３×１０−４Ｐａとした。次に、酸素ガス５体積％、アルゴンガス９５体積％からなるスパッタガスを成膜室に導入し２×１０−１Ｐａとした。酸化ニオブターゲット（ＡＧＣセラミックス株式会社製；ＮＢＯターゲット）に、電力密度５．５Ｗ／ｃｍ２の電力を投入し、ガラス基板表面に膜厚１２ｎｍの酸化ニオブからなる高屈折率層を形成した。次に、酸素ガス１０体積％、アルゴンガス９０体積％からなるスパッタガスを成膜室に導入し２×１０−１Ｐａとした。ｎ型単結晶シリコンをスパッタターゲットとし、周波数２０ｋＨｚ、反転パルス幅５μｓｅｃ、電力密度２．８Ｗ／ｃｍ２の条件でパルススパッタリングを行い、前記酸化ニオブ膜の上に、膜厚３９ｎｍの酸化ケイ素からなる低屈折率層を形成した。さらに前記１層目と同様にして、２層目低屈折率層上に、酸化ニオブからなる高屈折率層を１１５ｎｍ形成した。さらに前記２層目と同様にして、酸化ケイ素からなる低屈折率層を９０ｎｍ形成し、４層からなる反射防止膜とした。
【００４７】
例１で得られた光学積層体について、裏面に遮光膜がある場所の反射防止膜面における分光反射率を測定し、これより視感反射率Ｙ及び色度ａ＊ｂ＊を求めた。分光反射率は、反射防止膜面の法線方向より５°、１０°、２０°、３０°、４０°、５０°、６０°及び７０°の角度からの入射光について測定し、各々について視感反射率Ｙ及び色度ａ＊ｂ＊を求めた。代表して５°及び６０°の入射光の場合について表１に示す。
また、例１で得られた光学積層体について、遮光膜がある領域の波長８５０ｎｍの光を０°で入射した場合の透過率を測定した。
【００４８】
さらに分光反射率より、以下の値を求め、低反射特性を示す指標とした。
・Ｒ（３８０ｎｍ，６０°）／Ｒ（６５０ｎｍ，６０°）
・波長３００ｎｍ〜１０００ｎｍの範囲において、反射率が、「可視光波長領域における反射率最小値＋２％以下」となる、
最小波長：λｍｉｎ．
最大波長：λｍａｘ．
Δλ＝λｍａｘ．−λｍｉｎ．
バンド幅比＝λｍａｘ．／λｍｉｎ．
【００４９】
例２〜６
反射防止膜の層数と各層の膜厚を表１に示すものとした以外は、例１と同様にして、光学積層体を得た。例１と同様に分光反射率及び透過率を測定し、これより求めた、視感反射率Ｙ、色度ａ＊ｂ＊、及び、前述のλｍｉｎ．λｍａｘ．Δλ、バンド幅比を表１に示す。
【００５０】
なお、例１〜５は実施例であり、例６は比較例である。
【００５１】
【表１】
2019215458.tif 000003
【００５２】
例１〜５のように０．５＜Ｒ（３８０ｎｍ，６０°）／Ｒ（６５０ｎｍ，６０°）＜１．５を満たすことで、入射角６０°からの入射光に対する反射色の色度ａ＊ｂ＊が、−５＜ａ＊＜５かつ−５＜ｂ＊＜５を満たす、ニュートラルな反射色調を得ることができた。
一方、例６のように０．５＜Ｒ（３８０ｎｍ，６０°）／Ｒ（６５０ｎｍ，６０°）＜１．５を満たさず、０．５よりも小さい値の場合、入射角６０°からの入射光に対する反射色の色度ａ＊ｂ＊は、−５＜ａ＊＜５かつ−５＜ｂ＊＜５の範囲を大きくはずれ、ニュートラルな反射色調を得ることができず、赤色の強い反射色調となった。
【００５３】
例１〜５のように入射角６０°からの入射光に対する、バンド幅比が１．６００よりも大きい場合、−５＜ａ＊＜５かつ−５＜ｂ＊＜５を満たす、ニュートラルな反射色調を得ることができた。
一方、例６のように入射角６０°からの入射光に対する、バンド幅比が１．６００よりも小さい場合、−５＜ａ＊＜５かつ−５＜ｂ＊＜５を満たす、の範囲を大きくはずれ、ニュートラルな反射色調を得ることができず、赤色の強い反射色調となった。
【００５４】
例１〜５のように入射角５°からの入射光に対するΔλ（５°）＞３００ｎｍかつ入射角６０°からの入射光に対するΔλ（６０°）＞２５０ｎｍを満たす場合、入射光の入射角度が変わってもニュートラルな反射色調が得られ、入射角６０°からの入射光に対する反射色の色度ａ＊ｂ＊は、−５＜ａ＊＜５かつ−５＜ｂ＊＜５を満たすことができた。
【００５５】
例１〜５のように入射角５°からの入射光に対する、λｍｉｎ（５°）≦４５０ｎｍかつλｍａｘ（５°）≧７００ｎｍであり、入射角６０°からの入射光に対する、λｍｉｎ（６０°）≦４００ｎｍかつλｍａｘ（６０°）≧６００ｎｍである場合、入射光の入射角度が変わってもニュートラルな反射色調が得られ、入射角６０°からの入射光に対する反射色の色度ａ＊ｂ＊は、−５＜ａ＊＜５かつ−５＜ｂ＊＜５を満たすことができた。
【００５６】
例７
遮光膜を形成するインクを、表２に記載の屈折率と消衰係数と組成を有するインクとした以外は例３と同様にして、光学積層体を作製した。
得られた光学積層体について、例３と同様に、入射角５°からの入射光に対する分光反射率を測定し、視感反射率Ｙ、色度ａ＊ｂ＊を求めた値を表２に示す。さらに例３の反射色との違いを表すために、両者の色度ａ＊の差をΔａ＊、色度ｂ＊の差をΔｂ＊とし、（（Δａ）２＋（Δｂ）２）１／２の値を指標として求めた。表２に合わせて示す。
【００５７】
例８〜１２
例７と同様に、遮光膜を形成するインクを表２に記載の屈折率と消衰係数と組成を有するインクとした以外は例３と同様にして、光学積層体を得た。得られた光学積層体について、例７と同様にして、入射角５°からのの入射光に対する視感反射率Ｙ、色度ａ＊ｂ＊、及び、（（Δａ）２＋（Δｂ）２）１／２の値を求めた。これらを表２に合わせて示す。
【００５８】
また、例３の遮光膜のインクの屈折率及び消衰係数を、ｎII及びｋIIとし、例７〜１１及び例１２の遮光膜のインクの屈折率及び消衰係数を、ｎI及びｋIとした場合、４５０ｎｍ、５５０ｎｍ、６５０ｎｍにおける各係数の数値を表３に示す。
【００５９】
なお、例７〜１１は実施例であり、例１２は比較例である。
【００６０】
【表２】
2019215458.tif 000004
【００６１】
【表３】
2019215458.tif 000005
【００６２】
例７〜１１のように、波長４５０〜６５０ｎｍにおいて
０．８×ｎII≦ｎI≦１．２×ｎII      かつ
０．１×ｋII≦ｋI≦１．８×ｋII    を満たす場合
例７〜１１の（（Δａ）２＋（Δｂ）２）１／２は、２以下と十分小さい値であり、例３との反射色の違いは十分小さい。
同時に、例７〜１１のＹ値は２％以下で、例３のＹ値との差は１．２％以下であり、例３との反射率の差は十分小さい。
【００６３】
例７〜１１の領域と、例３の領域が隣り合っていた場合、反射色及び反射率の差が十分小さいことで、例７〜１１の領域と、例３の領域との境界は視認されにくく、好ましい。
【００６４】
例１２のように、波長４５０〜６５０ｎｍにおいて
０．８×ｎII≦ｎI≦１．２×ｎII      かつ
０．１×ｋII≦ｋI≦１．８×ｋII 
を満たさない場合、例１２の（（Δａ）２＋（Δｂ）２）１／２は、２以下と十分小さいが、Ｙ値は２％を超え、例３のＹ値との差は１．５％を超え、反射率の差は大きい。
【００６５】
例１２の場所と、例３の場所が隣り合っていた場合、反射色の違いは十分小さいが、反射率の差が大きいため例１２の場所と、例３との境界は視認されやすく、好ましくない。
【００６６】
例１３
ガラス基板の一方の面に、アルコキシシランの加水分解重合物及びシリカ微粒子を含有した塗布液を塗布した後に４５０℃で３０分間保持し、表面に凹凸を有する防眩層を２００ｎｍの厚みで形成した。
次に、防眩層を形成した面と反対の面の所定の場所（領域Ｂ）に、波長４５０ｎｍにて屈折率１．５２及び消衰係数０．１０、波長５５０ｎｍにて屈折率１．５４及び消衰係数０．１２、波長６５０ｎｍにて屈折率１．５６及び消衰係数０．１３であるインクを２μｍの厚さに塗布した。また同様に、防眩層を形成した面と反対の面の、領域Ｂと異なる所定の場所（領域Ａ）に、波長４５０ｎｍにて屈折率１．５４及び消衰係数０．０３、波長５５０ｎｍにて屈折率１．５２及び消衰係数０．１０、波長６５０ｎｍにて屈折率１．６４及び消衰係数０．１１、波長８５０ｎｍにて屈折率１．６５及び消衰係数０．００７、波長９４０ｎｍにて屈折率１．６４及び消衰係数０．００２であるインクを２μｍの厚さに塗布した。塗布後の基板を１５０℃で１０分間保持し乾燥させた後、さらに領域Ｂには、波長５５０ｎｍにて屈折率１．５５及び消衰係数０．２３であるインクを３μｍの厚さに塗布し、再度１５０℃で１０分間保持し乾燥させた。以上の手順で、防眩層を形成した面と反対の面の一部に、２種の遮光部（赤外線透過領域Ａ、遮光領域Ｂ）を有する遮光膜を形成した。
さらに、反射防止膜の層数と各層の膜厚を表４に示すものとした以外は、例１と同様にして、防眩層の上に反射防止膜を形成した。
以上の手順で、ガラス基板の一方の面に反射防止膜と防眩層が施され、基板の他方の面の一部に２種の遮光部（赤外線透過領域Ａ、遮光領域Ｂ）を有する遮光膜を備えた、光学積層体を得た。
得られた光学積層体の遮光領域Ｂについて、例１〜６と同様に、分光反射率及び透過率を測定し、これより求めた、視感反射率Ｙ、色度ａ＊ｂ＊、及び、前述のλｍｉｎ．λｍａｘ．Δλ、バンド幅比、さらに反射色０°（ａ，ｂ）ＳＣＩ、反射色０°（ａ，ｂ）ＳＣＥ、拡散反射率（０°）（ＳＣＩ，ＳＣＥ）を表４に合わせて示す。また赤外線透過領域Ａにおける、波長５５０ｎｍ、８５０ｎｍ、９４０ｎｍの透過率も、合わせて表４に示す。さらに遮光膜が施されていない領域における、波長５５０ｎｍ、９４０ｎｍの透過率も、合わせて表４に示す。
【００６７】
例１４
反射防止膜の層数と各層の膜厚を表４に示すものとした以外は、例１３と同様にして、ガラス基板の一方の面に反射防止膜と防眩層が施され、基板の他方の面の一部に２種の遮光部（赤外線透過領域Ａ、遮光領域Ｂ）を有する遮光膜を備えた、光学積層体を得た。得られた光学積層体について、例１３と同様に、視感反射率Ｙ、色度ａ＊ｂ＊、及び、前述のλｍｉｎ．λｍａｘ．Δλ、バンド幅比、反射色０°（ａ，ｂ）ＳＣＩ、反射色０°（ａ，ｂ）ＳＣＥ、拡散反射率（０°）（ＳＣＩ，ＳＣＥ）、及び各波長における透過率を、表４に合わせて示す。
【００６８】
例１３、１４においても、０．５＜Ｒ（３８０ｎｍ，６０°）／Ｒ（６５０ｎｍ，６０°）＜１．５を満たすことで、入射角６０°からの入射光に対する反射色の色度ａ＊ｂ＊が、−５＜ａ＊＜５かつ−５＜ｂ＊＜５を、さらには−３＜ａ＊＜３かつ−３＜ｂ＊＜３を満たす、よりニュートラルな反射色調を得ることができた。
例１３、１４においては、入射角６０°からの入射光に対する、バンド幅比は１．７００よりも大きい値であり、−２＜ａ＊＜２かつ−２＜ｂ＊＜２を満たす、よりニュートラルな反射色調を得ることができた。
【００６９】
例１３、１４においては、入射角５°からの入射光に対するΔλ（５°）＞３５０ｎｍかつ入射角６０°からの入射光に対するΔλ（６０°）＞２７０ｎｍであり、入射光の入射角度が変わっても、よりニュートラルな反射色調が得られ、入射角６０°からの入射光に対する反射色の色度ａ＊ｂ＊は、−２＜ａ＊＜２かつ−２＜ｂ＊＜２を満たすことができた。
【００７０】
例１３、１４においては、入射角５°からの入射光に対する、λｍｉｎ（５°）≦４２０ｎｍかつλｍａｘ（５°）≧７５０ｎｍであり、入射角６０°からの入射光に対する、λｍｉｎ（６０°）≦４００ｎｍかつλｍａｘ（６０°）≧６４０ｎｍであり、入射光の入射角度が変わっても、ニュートラルな反射色調が得られ、入射角６０°からの入射光に対する反射色の色度ａ＊ｂ＊は、−２＜ａ＊＜２かつ−２＜ｂ＊＜２を満たすことができた。
【００７１】
例１３、１４においては、波長４５０〜６５０ｎｍにおいて
０．８×ｎＢ≦ｎＡ≦１．２×ｎＢかつ０．１×ｋＢ≦ｋＡ≦１．８×ｋＢ
ｎＡ：赤外線透過領域Ａにおいて基材と接する遮光膜の屈折率
ｋＡ：赤外線透過領域Ａにおいて基材と接する遮光膜の消衰係数
ｎＢ：遮光領域Ｂにおいて基材と接する遮光膜の屈折率
ｋＢ：遮光領域Ｂにおいて基材と接する遮光膜の消衰係数
を満たしたことで、反射防止膜面から観察した際に、赤外線透過領域Ａと遮光領域Ｂの境界が視認されにくい、光学積層体を得ることができた。
【００７２】
また例１３、１４においては、波長８５０ｎｍにてｋＡ≦０．２を満たし、さらにはｋＡ≦０．１を満たしたことで、領域Ａにおける波長８５０ｎｍの光の透過率が８０％を超える、高い赤外線透過率を有する領域を備えた光学積層体を得ることができた。
さらには波長９４０ｎｍにおいてもｋＡ≦０．２を満たし、さらにはｋＡ≦０．１を満たしたことで、領域Ａにおける波長９４０ｎｍの光の透過率が７７％を超える、高い赤外線透過率を有する領域を備えた光学積層体を得ることができた。
【００７３】
例１５
例１３と同様にして、ガラス基板の一方の面に防眩層を形成し、基板の他方の面の一部に２種の遮光部（赤外線透過領域Ａ、遮光領域Ｂ）を形成した。
次に、以下の手順で、防眩層の上に、後反応スパッタ法を用いて反射防止膜を形成した。後反応スパッタ法は、スパッタリング法による金属極薄膜の形成と後反応（成膜後の酸化あるいは窒化など）を繰り返すことで、無機酸化膜あるいは無機窒化膜等を成膜する方法である。真空槽内に、スパッタリング法による成膜を行う領域と、酸化源あるいは窒化源等を備えた領域を有し、２領域間を、基材を繰り返し搬送することで、所望の膜厚の無機酸化膜あるいは無機窒化膜等を得る。前記防眩層と２種の遮光部を備えたガラス基板を、防眩層が成膜面となるように、前記の後反応スパッタ法による成膜を実施可能な真空槽内に配置し、真空槽内の真空度を１．３×１０−４Ｐａとした。次に、真空槽内のスパッタリング成膜を行う領域に、アルゴンガス１００体積％からなるスパッタガスを導入して２×１０−１Ｐａとした。酸化源を備えた領域には、酸素ガスを導入し４×１０−１Ｐａとした。金属ニオブターゲットに電力密度５．５Ｗ／ｃｍ２の電力を投入し、酸化源電力を１ｋｗとし、防眩層上に膜厚９ｎｍの酸化ニオブからなる高屈折率層を形成した。次に、同様にアルゴンガス１００体積％を導入し２×１０−１Ｐａとした条件で、ｎ型単結晶シリコンターゲットに、電力密度５．５Ｗ／ｃｍ２（周波数２０ｋＨｚ、反転パルス幅５μｓｅｃ）を投入し、酸化源電力を１ｋｗとし、前記酸化ニオブ膜の上に、膜厚５０ｎｍの酸化ケイ素からなる低屈折率層を形成した。同様に、酸化ニオブは前記１層目と同様にして、酸化ケイ素は前記２層目と同様にして、表４に示す各層の膜厚からなる８層の反射防止膜を形成した。
以上の手順で、ガラス基板の一方の面に反射防止膜と防眩層が施され、基板の他方の面の一部に２種の遮光部（赤外線透過領域Ａ、遮光領域Ｂ）を備えた、光学積層体を得た。
【００７４】
得られた光学積層体の領域Ｂについて、例１３と同様に、分光反射率及び透過率を測定し、これより求めた、視感反射率Ｙ、色度ａ＊ｂ＊、及び、前述のλｍｉｎ．λｍａｘ．Δλ、バンド幅比、さらに反射色０°（ａ，ｂ）ＳＣＩ、反射色０°（ａ，ｂ）ＳＣＥ、拡散反射率（０°）を表４に合わせて示す。また赤外線透過領域Ａにおける、波長５５０ｎｍ、８５０ｎｍ、９４０ｎｍの透過率も、合わせて表４に示す。さらに遮光膜が施されていない領域における、波長５５０ｎｍ、９４０ｎｍの透過率も、合わせて表４に示す。
【００７５】
例１６
ガラス基板の一部に曲面部（曲率半径：２００ｍｍ）を有し、平坦部から連続的に曲面となるガラス基板上に、曲面部にてガラス表面が凸となる側に、例１３と同様に、防眩層を形成した。次に、防眩層を形成した面と反対の面の一部に、例１３と同様に、２種の遮光部（赤外線透過領域Ａ、遮光領域Ｂ）を有する遮光膜を形成した。次に、反射防止膜の層数と各層の膜厚を表４に示すものとした以外は、例１５と同様にして、防眩層の上に反射防止膜を形成した。さらに反射防止膜の上に、膜厚５ｎｍの防汚膜を形成した。防汚膜は以下の方法で成膜した。
前記の後反応スパッタ法による成膜を実施可能な真空槽内に、防汚膜を蒸着可能な領域を設け、反射防止膜を形成後に真空槽から取り出すことなく、反射防止膜形成後に連続して真空中で防汚膜を成膜した。具体的には、フッ素含有有機ケイ素化合物膜形成用組成物（旭硝子製、Ａｆｌｕｉｄ（登録商標）Ｓ５５０）を加熱容器に入れ２８０℃に加熱し、真空槽内に設置した水晶振動子モニタにより膜厚を測定しながら、反射防止膜上のフッ素含有有機ケイ素化合物膜の膜厚が５ｎｍになるまで成膜を行った。なお、フッ素含有有機ケイ素化合物膜形成用組成物は、本実施例による光学積層体の作製を開始する前に、あらかじめ、真空槽内で脱気して溶媒を適切に除去した後、加熱容器を２８０℃まで昇温後、該組成物の温度が安定するまで保持した。
なお防汚膜は、撥水性、撥油性を付与できる材料から選択できるが、フッ素含有ケイ素化合物が好ましく、例えばパーフルオロポリエーテル基、パーフルオロアルキル基、パーフルオロアルキレン基から選ばれる１つ以上の基を有する有機ケイ素化合物が好ましい。前記の有機ケイ素化合物の市販品としては、ＫＹ−１７８、ＫＹ−１８５（いずれも信越化学社製）、オプツールＤＳＸ（ダイキン社製）、Ａｆｌｕｉｄ（登録商標）Ｓ５５０（旭硝子製）等を好ましく使用できる。
以上の手順で、曲面部を有したガラス基板上に、曲面部でガラス表面が凸となる側に、防汚膜と反射防止膜と防眩層が施され、基板の他方の面の一部に２種の遮光部（赤外線透過領域Ａ、遮光領域Ｂ）を有する遮光膜を備えた、光学積層体を得た。
得られた光学積層体の領域Ｂについて、例１３と同様に、分光反射率及び透過率を測定し、これより求めた、視感反射率Ｙ、色度ａ＊ｂ＊、及び、前述のλｍｉｎ．λｍａｘ．Δλ、バンド幅比、反射色０°（ａ，ｂ）ＳＣＩ、反射色０°（ａ，ｂ）ＳＣＥ、拡散反射率（０°）（ＳＣＩ，ＳＣＥ）を表４に合わせて示す。また領域Ａにおける、波長５５０ｎｍ、８５０ｎｍ、９４０ｎｍの透過率も、合わせて表４に示す。さらに遮光膜が施されていない領域における、波長５５０ｎｍ、９４０ｎｍの透過率も、合わせて表４に示す。なお上記光学特性の測定は、基板の曲面部でない平坦部において行った。
【００７６】
例１５、１６においても、０．５＜Ｒ（３８０ｎｍ，６０°）／Ｒ（６５０ｎｍ，６０°）＜１．５を満たすことで、入射角６０°からの入射光に対する反射色の色度ａ＊ｂ＊が、−５＜ａ＊＜５かつ−５＜ｂ＊＜５を、さらには−３＜ａ＊＜３かつ−３＜ｂ＊＜３満たす、よりニュートラルな反射色調を得ることができた。
例１５、１６においては、入射角６０°からの入射光に対する、バンド幅比は１．７００よりも大きい値であり、−３＜ａ＊＜３かつ−３＜ｂ＊＜３を満たす、よりニュートラルな反射色調を得ることができた。
【００７７】
例１５、１６においては、入射角５°からの入射光に対するΔλ（５°）＞３５０ｎｍかつ入射角６０°からの入射光に対するΔλ（６０°）＞２７０ｎｍであり、入射光の入射角度が変わっても、よりニュートラルな反射色調が得られ、入射角６０°からの入射光に対する反射色の色度ａ＊ｂ＊は、−３＜ａ＊＜３かつ−３＜ｂ＊＜３を満たすことができた。
例１５、１６においては、入射角５°からの入射光に対する、λｍｉｎ（５°）≦４２０ｎｍかつλｍａｘ（５°）≧７５０ｎｍであり、入射角６０°からの入射光に対する、λｍｉｎ（６０°）≦４００ｎｍかつλｍａｘ（６０°）≧６４０ｎｍであり、入射光の入射角度が変わっても、ニュートラルな反射色調が得られ、入射角６０°からの入射光に対する反射色の色度ａ＊ｂ＊は、−３＜ａ＊＜３かつ−３＜ｂ＊＜３を満たすことができた。
例１６においては、上記の入射角６０°からの入射光に対する、各反射特性を満たしたことで、曲面部においても、ニュートラルな反射色調を得ることができた。また平坦部から曲面部へ、光の入射角度が連続的に変わる箇所においても、反射色が大きく変わることなく、ニュートラルな反射色調を得ることができた。また平坦部から曲面部へ、観察者が観測する角度が連続的に変わる箇所においても、反射色が大きく変わることなく、ニュートラルな反射色調を得ることができた。
【００７８】
例１５、１６においては、波長４５０〜６５０ｎｍにおいて
０．８×ｎＢ≦ｎＡ≦１．２×ｎＢかつ０．１×ｋＢ≦ｋＡ≦１．８×ｋＢ
ｎＡ：領域Ａにおいて基材と接する遮光膜の屈折率
ｋＡ：領域Ａにおいて基材と接する遮光膜の消衰係数
ｎＢ：領域Ｂにおいて基材と接する遮光膜の屈折率
ｋＢ：領域Ｂにおいて基材と接する遮光膜の消衰係数
を満たしたことで、反射防止膜面から観察した際に、領域Ａと領域Ｂの境界が視認されにくい、光学積層体を得ることができた。
【００７９】
また例１５、１６においては、波長８５０ｎｍにてｋＡ≦０．２を満たし、さらにはｋＡ≦０．１を満たしたことで、領域Ａにおける波長８５０ｎｍの光の透過率が８０％を超える、高い赤外線透過率を有する領域を備えた光学積層体を得ることができた。
さらには波長９４０ｎｍにおいてもｋＡ≦０．２を満たし、さらにはｋＡ≦０．１を満たしたことで、領域Ａにおける波長９４０ｎｍの光の透過率が７８％を超える、高い赤外線透過率を有する領域を備えた光学積層体を得ることができた。
【００８０】
例１３〜１６は実施例である。
【００８１】
【表４】
2019215458.tif 000006
【産業上の利用可能性】
【００８２】
本発明の光学積層体は、各種画像表示装置のカバー部材等として有用である。
【符号の説明】
【００８３】
１  光学積層体
２  基材
３  反射防止膜
４  遮光膜
４ａ  遮光領域
４ｂ  赤外線透過領域
【図１】
2019215458.tif 000007
【図２】
2019215458.tif 000008
【図３】
2019215458.tif 000009
【図４】
2019215458.tif 000010
【図５】
2019215458.tif 000011